(57)【要約】【課題】燃料電池セルの支持基板の構成材料に含まれる「遷移金属酸化物又は遷移金属」の割合を少なくしつつ、燃料ガスが燃料極に供給される段階までに燃料ガスに含まれる改質前の残存ガス成分を十分に改質し、燃料ガスの圧力損失が大きくなり難くすること。【解決手段】燃料ガス流路１１が内部に形成された多孔質の支持基板１０を備えた燃料電池セル１００が、マニホールド２００上でスタック状に複数配置される。マニホールド２００の内部空間に、触媒部材２３０が配置される。触媒部材２３０は、「遷移金属酸化物又は前記遷移金属の材料からなるメッシュ構造」、又は、「支持基板１０より気孔率が大きい多孔質の担体」と「担体の内部に固定された遷移金属酸化物又は遷移金属の多数の粉末」とを含む構造、で構成され得る。典型的には、担体の材料として気孔率が６０〜９０％の多孔質のジルコニアが使用され、「遷移金属」としてＮｉが使用される。【選択図】図１７
2016039049.tif 000002
【特許請求の範囲】
【請求項１】
それぞれが、長手方向を有し且つその内部に前記長手方向に沿う燃料ガス流路が形成された支持基板と、前記支持基板の表面に設けられ且つ少なくとも燃料極、固体電解質、及び空気極がこの順で積層された発電素子部と、を含む複数の燃料電池セルと、
内部空間を有し且つ前記内部空間に燃料ガスを導入するための導入部を備えたマニホールドであって、前記各セルがマニホールドの上壁から上方に向けてそれぞれ突出するように、且つ、前記複数のセルが第１方向に沿ってスタック状に整列するように、且つ、前記内部空間と前記複数のセルの前記燃料ガス流路のそれぞれの燃料ガス流入側の一端部とが連通するように、前記各セルの前記支持基板の前記長手方向における燃料ガス流入側の一端部を前記上壁にて接合・支持するマニホールドと、
を備えた燃料電池のスタック構造体であって、
前記マニホールドの前記内部空間に、遷移金属酸化物又は遷移金属を含む部材が配置された、燃料電池のスタック構造体。
【請求項２】
請求項１に記載の燃料電池のスタック構造体において、
前記部材は、前記遷移金属酸化物又は前記遷移金属の材料からなるメッシュ構造を有する、燃料電池のスタック構造体。
【請求項３】
請求項１に記載の燃料電池のスタック構造体において、
前記部材は、前記支持基板より気孔率が大きい多孔質の担体と、前記担体の内部に固定された前記遷移金属酸化物又は前記遷移金属の多数の粉末と、を含む、燃料電池のスタック構造体。
【請求項４】
請求項３に記載の燃料電池のスタック構造体において、
前記担体の気孔率が６０〜９０％である、燃料電池のスタック構造体。
【請求項５】
請求項３又は請求項４に記載の燃料電池のスタック構造体において、
前記担体は、腕部が延びる基部が３次元的に多数配置され、異なる前記基部から延びる前記腕部同士が互いに接続し合うことで多数の前記基部がネットワーク状に互いに連結された三次元網目構造を有する、燃料電池のスタック構造体。
【請求項６】
請求項２乃至請求項５に記載の燃料電池のスタック構造体において、
前記部材は、前記内部空間の全域に亘って配置された、燃料電池のスタック構造体。
【請求項７】
請求項２乃至請求項５に記載の燃料電池のスタック構造体において、
前記導入部が、前記スタック状に整列した前記複数のセルのうち前記第１方向の一方側の端部に位置するセルである端部セルから前記第１方向の前記一方側に離れた位置にて、前記内部空間と連通しており、
前記部材は、前記内部空間における、前記端部セルに対して前記第１方向の前記一方側の領域においてのみ配置された、燃料電池のスタック構造体。
【請求項８】
請求項１に記載の燃料電池のスタック構造体において、
前記部材は、前記遷移金属酸化物又は前記遷移金属の材料からなるバルク体である、燃料電池のスタック構造体。
【請求項９】
請求項８に記載の燃料電池のスタック構造体において、
前記導入部が、前記内部空間における上下方向の途中の位置より上側の位置にて、前記内部空間と連通しており、
前記部材は、前記内部空間における前記上下方向の途中の位置より下側の領域においてのみ配置された、燃料電池のスタック構造体。
【請求項１０】
請求項１乃至請求項９の何れか一項に記載の燃料電池のスタック構造体において、
前記支持基板を構成する材料に含まれる前記遷移金属酸化物又は前記遷移金属の割合は、１０ｍｏｌ％以下である、燃料電池のスタック構造体。
【請求項１１】
請求項１乃至請求項９の何れか一項に記載の燃料電池のスタック構造体において、
前記支持基板を構成する材料には前記遷移金属酸化物又は前記遷移金属が含まれない、燃料電池のスタック構造体。
【発明の詳細な説明】
【技術分野】
【０００１】
本発明は、燃料電池のスタック構造体に関する。
【背景技術】
【０００２】
従来より、「燃料ガス流路が内部に形成された支持基板」と「前記支持基板の表面に設けられ且つ少なくとも燃料極、固体電解質、及び空気極がこの順で積層された発電素子部」とを備えた焼成体である燃料電池セルが、マニホールド上でスタック状に複数配置された燃料電池のスタック構造体が知られている（例えば、特許文献１を参照）。このスタック構造体では、燃料ガスは、マニホールドのガス導入部、及び、マニホールドの内部空間を経て、それぞれの燃料電池セルの燃料ガス流路へと導かれる。
【０００３】
係る焼成体である燃料電池セルでは、燃料極等の導電性を獲得するため、燃料電池を作動させる前に、燃料電池セルに対して高温下（例えば、８００℃程度）にて還元ガスを供給する熱処理（以下、「還元処理」と呼ぶ。）が行われて、燃料電池が非還元体から還元体に移行される。
【先行技術文献】
【特許文献】
【０００４】
【特許文献１】特許第５１６２７２４号公報
【特許文献２】特許第５５５１８０３号公報
【発明の概要】
【０００５】
ところで、支持基板内の燃料ガス流路に導入される燃料ガス（発電反応に使用されるガス）としては、通常、改質器を用いて炭化水素系のガス（例えば、都市ガス）を改質して得られた改質後のガス（例えば、水素ガス）が使用される。しかしながら、改質器を通過したガス（即ち、支持基板の燃料ガス流路に導入されるガス）内には、改質器で改質され得なかった改質前のガス成分（例えば、都市ガス）が不可避的に残存し得る。
【０００６】
燃料ガス流路に流入したガスは、燃料ガス流路の内壁から多孔質の支持基板の内部の多数の気孔を介して燃料極に供給され、発電反応に供される。燃料電池の発電効率を高めるためには、できるだけ多くの改質後のガスを燃料極に供給することが好ましい。このためには、燃料ガスが燃料極に供給される段階までに燃料ガスに含まれる改質前の残存ガス成分を改質することが要求される。
【０００７】
この要求を達成するため、支持基板を構成する多孔質材料に燃料ガスの改質反応を促す触媒を含めることが考えられる。ここで、遷移金属（例えば、Ｎｉ、Ｆｅ）は、燃料ガスの改質反応を促す触媒（炭化水素系のガスの改質触媒）として機能し得る。従って、支持基板を構成する多孔質材料に「遷移金属酸化物又は遷移金属」を含めることが考えられる。これにより、燃料ガス流路に流入した燃料ガス（改質前の残存ガス成分を含む）が支持基板の内部の多数の気孔を介して燃料ガス流路から燃料極に供給される過程において、上記触媒の作用によって改質前の残存ガス成分の改質を促すことができる。
【０００８】
しかしながら、上記のように、Ｎｉを含む多孔質材料で構成された支持基板を有する燃料電池セル（焼成体）に対して上述した「還元処理」が行われると、支持基板内のＮｉＯがＮｉに還元されることに起因して支持基板が膨張又は収縮する（還元寸法変化）。このように支持基板が還元寸法変化することは、支持基板と、「支持基板と接合されている各種部材」との接合面における剥離の発生等に繋がるので好ましくない。係る観点からは、支持基板を構成する多孔質材料に含まれる「遷移金属酸化物又は遷移金属」の割合を少なくすることが望まれる。
【０００９】
係る知見に基づき、特許文献２に記載の燃料電池のスタック構造体では、各燃料電池セルの支持基板の燃料ガス流路内における燃料ガス流入側の部分、又は、マニホールドの導入部に、「遷移金属酸化物又は遷移金属を含む部材」が配置されている。これらにより、燃料ガス（改質前の残存ガス成分を含む）が支持基板内部の燃料ガス流路に導入される前の段階で、「遷移金属酸化物又は遷移金属」の触媒作用によって燃料ガス中の改質前の残存ガス成分の改質を促すことができる。この結果、支持基板を構成する多孔質材料に含まれる「遷移金属酸化物又は遷移金属」の割合を少なくしつつ、燃料ガスが燃料極に供給される段階までに燃料ガス中に含まれる改質前の残存ガス成分を十分に改質することができる。
【００１０】
しかしながら、特許文献２に記載に記載の構成では、新たな問題が発生した。即ち、一般に、燃料電池セルの支持基板の燃料ガス流路、及び、マニホールドの導入部では、燃料ガスの流路面積（流路の延在方向に垂直な断面における流路の面積）が比較的小さい。従って、支持基板の燃料ガス流路、又は、マニホールドの導入部に「遷移金属酸化物又は遷移金属を含む部材」が配置されると、流路内にて燃料ガスが実際に通過し得る面積が極めて小さくなり、支持基板の燃料ガス流路、又は、マニホールドの導入部における燃料ガスの圧力損失が大きくなり易い。この結果、燃料ガスをマニホールドの導入部に供給する装置の負荷が大きくなり、エネルギー効率が低くなる、という問題が発生した。
【００１１】
本発明は、燃料電池セルの支持基板を構成する多孔質材料に含まれる「遷移金属酸化物又は遷移金属」の割合を少なくしつつ、燃料ガスが燃料極に供給される段階までに燃料ガスに含まれる改質前の残存ガス成分を十分に改質するとともに、燃料ガスの圧力損失が大きくなり難い、燃料電池のスタック構造体を提供することを目的とする。
【００１２】
本発明に係る燃料電池のスタック構造体の特徴は、前記マニホールドの内部空間に「遷移金属酸化物又は遷移金属を含む部材」が（マニホールドの内部空間を流れる燃料ガスが遷移金属酸化物又は遷移金属と接触し得るように）配置されたことにある。一般に、燃料電池セルの支持基板の燃料ガス流路、及び、マニホールドの導入部と比べて、マニホールドの内部空間では、燃料ガスの流路面積が十分に大きい。従って、マニホールドの内部空間に「遷移金属酸化物又は遷移金属を含む部材」が配置されても、流路内にて燃料ガスが実際に通過し得る面積が極めて小さくなることはない。この結果、マニホールドの内部空間における燃料ガスの圧力損失が大きくなり難い。即ち、上記構成によれば、特許文献２に記載の構成と比べて、燃料ガスの圧力損失が小さくなるので、燃料ガスをマニホールドの導入部に供給する装置の負荷が小さくなり、エネルギー効率が高くなる。
【００１３】
本発明においては、「遷移金属酸化物又は遷移金属を含む部材」は、前記遷移金属酸化物又は前記遷移金属の材料からなるメッシュ構造を有し得る。或いは、「遷移金属酸化物又は遷移金属を含む部材」は、前記支持基板より気孔率が大きい多孔質の担体と、前記担体の内部に固定された前記遷移金属酸化物又は前記遷移金属の多数の粉末と、を含んで構成され得る。これらの場合、「遷移金属酸化物又は遷移金属を含む部材」は、マニホールドの内部空間の全域に亘って配置され得る。
【００１４】
また、マニホールドの導入部が、第１方向に沿ってスタック状に整列した複数のセルのうち前記第１方向の一方側の端部に位置するセル（端部セル）から前記第１方向の前記一方側に離れた位置にて、マニホールドの内部空間と連通している場合、「遷移金属酸化物又は遷移金属を含む部材」は、マニホールドの内部空間における「端部セルに対して前記第１方向の一方側の領域」においてのみ配置されることが好適である。これによれば、「遷移金属酸化物又は遷移金属を含む部材」がマニホールドの内部空間の全域に亘って配置される場合と比べて、マニホールドの内部空間における燃料ガスの圧力損失をより一層小さくすることができる。
【００１５】
また、本発明においては、「遷移金属酸化物又は遷移金属を含む部材」は、前記遷移金属酸化物又は前記遷移金属の材料からなるバルク体で構成され得る。この場合、「遷移金属酸化物又は遷移金属を含む部材」は、マニホールドの内部空間における上下方向の途中の位置より下側の領域においてのみ配置されることが好適である。これによれば、燃料ガスが「マニホールドの導入部」→「マニホールドの内部空間」→「それぞれの燃料電池セルの燃料ガス流路」へと順に流れる通路を確実に確保できる。従って、「遷移金属酸化物又は遷移金属を含む部材」を配置したことに起因する、マニホールドの内部空間における燃料ガスの圧力損失の増大を抑制できる。
【００１６】
以下、前記担体について付言する。前記担体を構成する材料としては、耐熱性に優れたジルコニア（ＺｒＯ２）を含む材料が好適である。また、前記担体の気孔率が６０〜９０％であることが好適である。これによれば、担体の気孔率が十分に大きいので、外力による担体の弾性変形が容易となる（担体全体を弾性体と考えた場合の担体の弾性係数が小さくなる。）。従って、前記部材が挿入・配置される空間（マニホールドの内部空間）に対して前記部材（前記担体）を大きめに作製した場合において、前記部材（前記担体）を前記空間に挿入・配置する作業がし易くなる。加えて、担体の気孔率が十分に大きいことによって、担体を通過するガスの圧力損失を小さくできる。
【００１７】
前記担体は、「２以上の腕部が延びる基部が３次元的（立体的）に多数配置され、異なる前記基部から延びる前記腕部同士が３次元的（立体的）に互いに接続し合うことで多数の前記基部が前記腕部を介して３次元的（立体的）に（ネットワーク状に）互いに連結された構造」（以下、「三次元網目構造」と呼ぶ）を備え得る。三次元網目構造内において基部及び腕部を除いた領域には３次元的（立体的）に（ネットワーク状に）連続する空隙（気孔）が形成されている。前記腕部の太さは、０．５〜１０μｍである。
【図面の簡単な説明】
【００１８】
【図１】本発明の実施形態に係る燃料電池のスタック構造体に使用される１つの燃料電池セルを示す斜視図である。
【図２】図１に示すセルの２−２線に対応する断面図である。
【図３】図１に示す支持基板の凹部に埋設された燃料極及びインターコネクタの状態を示した平面図である。
【図４】図１に示すセルの作動状態を説明するための図である。
【図５】図１に示すセルの作動状態における電流の流れを説明するための図である。
【図６】図１に示す支持基板を示す斜視図である。
【図７】図１に示すセルの製造過程における第１段階における図２に対応する断面図である。
【図８】図１に示すセルの製造過程における第２段階における図２に対応する断面図である。
【図９】図１に示すセルの製造過程における第３段階における図２に対応する断面図である。
【図１０】図１に示すセルの製造過程における第４段階における図２に対応する断面図である。
【図１１】図１に示すセルの製造過程における第５段階における図２に対応する断面図である。
【図１２】図１に示すセルの製造過程における第６段階における図２に対応する断面図である。
【図１３】図１に示すセルの製造過程における第７段階における図２に対応する断面図である。
【図１４】図１に示すセルの製造過程における第８段階における図２に対応する断面図である。
【図１５】本発明の実施形態に係る燃料電池のスタック構造体の全体の斜視図である。
【図１６】図１５に示した燃料ガスマニホールドの全体の斜視図である。
【図１７】マニホールドの内部空間に触媒部材が設けられている様子を説明するための図である。
【図１８】図１６に示した支持板に形成された挿入孔の拡大図である。
【図１９】挿入孔とセルの一端部との接合部の様子、並びに、マニホールドの内部空間に触媒部材が設けられている様子を示した縦断面図である。
【図２０】挿入孔とセルの一端部との接合部の様子を示した横断面図である。
【図２１】図１５に示したスタック構造体に対して燃料ガス及び空気が供給・排出される様子を示した図である。
【図２２】本発明の実施形態の変形例に係る燃料電池のスタック構造体における図１７に対応する図である。
【図２３】本発明の実施形態の他の変形例に係る燃料電池のスタック構造体における図１７に対応する図である。
【発明を実施するための形態】
【００１９】
（スタック構造体に使用されるセルの構成の一例）
先ず、本発明の実施形態に係る固体酸化物形燃料電池（ＳＯＦＣ）のスタック構造体に使用される燃料電池セル１００について図１〜図１４を参照しながら説明する。
【００２０】
（構成）
このセル１００は、長手方向（ｘ軸方向）を有する平板状の支持基板１０の上下面（互いに平行な両側の主面（平面））のそれぞれに、電気的に直列に接続された複数（本例では、４つ）の同形の発電素子部Ａが長手方向において所定の間隔をおいて配置された、所謂「横縞型」と呼ばれる構成を有する。
【００２１】
図１に示すように、このセル１００の全体を上方からみた形状は、例えば、長手方向の辺の長さが５〜５０ｃｍで長手方向に直交する幅方向（ｙ軸方向）の長さが１〜１０ｃｍの長方形である。このセル１００の全体の厚さは、１〜５ｍｍである。このセル１００の全体は、厚さ方向の中心を通り且つ支持基板１０の主面に平行な面に対して上下対称の形状を有する。以下、図１に加えて、このセル１００の図１に示す２−２線に対応する部分断面図である図２を参照しながら、このセル１００の詳細について説明する。図２は、代表的な１組の隣り合う発電素子部Ａ，Ａのそれぞれの構成（の一部）、並びに、発電素子部Ａ，Ａ間の構成を示す部分断面図である。その他の組の隣り合う発電素子部Ａ，Ａ間の構成も、図２に示す構成と同様である。
【００２２】
支持基板１０は、電子伝導性を有さない多孔質の材料からなる平板状の焼成体である。後述する図６に示すように、支持基板１０の内部には、長手方向に延びる複数（本例では、６本）の燃料ガス流路１１（貫通孔）が幅方向において所定の間隔をおいて形成されている。本例では、各凹部１２は、支持基板１０の材料からなる底壁と、全周に亘って支持基板１０の材料からなる周方向に閉じた側壁（長手方向に沿う２つの側壁と幅方向に沿う２つの側壁）と、で画定された直方体状の窪みである。
【００２３】
支持基板１０は、例えば、ＣＳＺ（カルシア安定化ジルコニア）から構成され得る。或いは、ＮｉＯ（酸化ニッケル）とＹＳＺ（８ＹＳＺ）（イットリア安定化ジルコニア）とから構成されてもよいし、ＮｉＯ（酸化ニッケル）とＹ２Ｏ３（イットリア）とから構成されてもよいし、ＭｇＯ（酸化マグネシウム）とＭｇＡｌ２Ｏ４（マグネシアアルミナスピネル）とから構成されてもよい。
【００２４】
支持基板１０は、「遷移金属酸化物又は遷移金属」と、絶縁性セラミックスとを含んで構成され得る。「遷移金属酸化物又は遷移金属」としては、ＮｉＯ（酸化ニッケル）又はＮｉ（ニッケル）が好適である。遷移金属は、燃料ガスの改質反応を促す触媒（炭化水素系のガスの改質触媒）として機能し得る。支持基板１０の気孔率は、２０〜６０％である。なお、支持基板１０を構成する材料に含まれる遷移金属酸化物又は遷移金属の割合は、１０ｍｏｌ％以下（ゼロを含む）である。遷移金属酸化物又は遷移金属が含まれていなくてもよい。
【００２５】
本明細書において「気孔率」とは、「気孔部分を除いた全体積に対する気孔部分が占める体積の総和の割合」を指し、「ｍｏｌ％」とは、「気孔部分を除いた全体に対するその物質のｍｏｌ比率」を指す。ここで、「ｍｏｌ比率」は、元素単位ではなく、化合物単位で計算される。例えば、Ｙ２Ｏ３のｍｏｌ比率は、Ｙ（イットリウム）単位ではなく、Ｙ２Ｏ３（イットリア）単位で計算される。
【００２６】
また、絶縁性セラミックスとしては、ＭｇＯ（酸化マグネシウム）、又は、「ＭｇＡｌ２Ｏ４（マグネシアアルミナスピネル）とＭｇＯ（酸化マグネシウム）の混合物」が好適である。また、絶縁性セラミックスとして、ＣＳＺ（カルシア安定化ジルコニア）、ＹＳＺ（８ＹＳＺ）（イットリア安定化ジルコニア）、Ｙ２Ｏ３（イットリア）が使用されてもよい。
【００２７】
このように、支持基板１０が「遷移金属酸化物又は遷移金属」を含むことによって、改質前の残存ガス成分を含んだガスが多孔質の支持基板１０の内部の多数の気孔を介して燃料ガス流路１１から燃料極に供給される過程において、上記触媒作用によって改質前の残存ガス成分の改質を促すことができる。加えて、支持基板１０が絶縁性セラミックスを含むことによって、支持基板１０の絶縁性を確保することができる。この結果、隣り合う燃料極間における絶縁性が確保され得る。
【００２８】
支持基板１０の厚さは、１〜５ｍｍである。以下、この構造体の形状が上下対称となっていることを考慮し、説明の簡便化のため、支持基板１０の上面側の構成についてのみ説明していく。支持基板１０の下面側の構成についても同様である。
【００２９】
図２及び図３に示すように、支持基板１０の上面（上側の主面）に形成された各凹部１２には、燃料極集電部２１の全体が埋設（充填）されている。従って、各燃料極集電部２１は直方体状を呈している。各燃料極集電部２１の上面（外側面）には、凹部２１ａが形成されている。各凹部２１ａは、燃料極集電部２１の材料からなる底壁と、周方向に閉じた側壁（長手方向に沿う２つの側壁と幅方向に沿う２つの側壁）と、で画定された直方体状の窪みである。周方向に閉じた側壁のうち、長手方向に沿う２つの側壁は支持基板１０の材料からなり、幅方向に沿う２つの側壁は燃料極集電部２１の材料からなる。
【００３０】
各凹部２１ａには、燃料極活性部２２の全体が埋設（充填）されている。従って、各燃料極活性部２２は直方体状を呈している。燃料極集電部２１と燃料極活性部２２とにより燃料極２０が構成される。燃料極２０（燃料極集電部２１＋燃料極活性部２２）は、電子伝導性を有する多孔質の材料からなる焼成体である。各燃料極活性部２２の幅方向に沿う２つの側面と底面とは、凹部２１ａ内で燃料極集電部２１と接触している。
【００３１】
各燃料極集電部２１の上面（外側面）における凹部２１ａを除いた部分には、凹部２１ｂが形成されている。各凹部２１ｂは、燃料極集電部２１の材料からなる底壁と、周方向に閉じた側壁（長手方向に沿う２つの側壁と幅方向に沿う２つの側壁）と、で画定された直方体状の窪みである。周方向に閉じた側壁のうち、長手方向に沿う２つの側壁は支持基板１０の材料からなり、幅方向に沿う２つの側壁は燃料極集電部２１の材料からなる。
【００３２】
各凹部２１ｂには、インターコネクタ３０が埋設（充填）されている。従って、各インターコネクタ３０は直方体状を呈している。インターコネクタ３０は、電子伝導性を有する緻密な材料からなる焼成体である。各インターコネクタ３０の幅方向に沿う２つの側面と底面とは、凹部２１ｂ内で燃料極集電部２１と接触している。
【００３３】
燃料極２０（燃料極集電部２１及び燃料極活性部２２）の上面（外側面）と、インターコネクタ３０の上面（外側面）と、支持基板１０の主面とにより、１つの平面（凹部１２が形成されていない場合の支持基板１０の主面と同じ平面）が構成されている。即ち、燃料極２０の上面とインターコネクタ３０の上面と支持基板１０の主面との間で、段差が形成されていない。
【００３４】
燃料極活性部２２は、例えば、ＮｉＯ（酸化ニッケル）とＹＳＺ（８ＹＳＺ）（イットリア安定化ジルコニア）とから構成され得る。或いは、ＮｉＯ（酸化ニッケル）とＧＤＣ（ガドリニウムドープセリア）とから構成されてもよい。燃料極集電部２１は、例えば、ＮｉＯ（酸化ニッケル）とＹＳＺ（８ＹＳＺ）（イットリア安定化ジルコニア）とから構成され得る。或いは、ＮｉＯ（酸化ニッケル）とＹ２Ｏ３（イットリア）とから構成されてもよいし、ＮｉＯ（酸化ニッケル）とＣＳＺ（カルシア安定化ジルコニア）とから構成されてもよい。燃料極活性部２２の厚さは、５〜３０μｍであり、燃料極集電部２１の厚さ（即ち、凹部１２の深さ）は、５０〜５００μｍである。
【００３５】
このように、燃料極集電部２１は、電子伝導性を有する物質を含んで構成される。燃料極活性部２２は、電子伝導性を有する物質と酸素イオン伝導性を有する物質とを含んで構成される。燃料極活性部２２における「気孔部分を除いた全体積に対する酸素イオン伝導性を有する物質の体積割合」は、燃料極集電部２１における「気孔部分を除いた全体積に対する酸素イオン伝導性を有する物質の体積割合」よりも大きい。
【００３６】
インターコネクタ３０は、例えば、ＬａＣｒＯ３（ランタンクロマイト）から構成され得る。或いは、（Ｓｒ，Ｌａ）ＴｉＯ３（ストロンチウムチタネート）から構成されてもよい。インターコネクタ３０の厚さは、１０〜１００μｍである。
【００３７】
燃料極２０及びインターコネクタ３０がそれぞれの凹部１２に埋設された状態の支持基板１０における長手方向に延びる外周面において複数のインターコネクタ３０が形成されたそれぞれの部分の長手方向中央部を除いた全面は、固体電解質膜４０により覆われている。固体電解質膜４０は、イオン伝導性を有し且つ電子伝導性を有さない緻密な材料からなる焼成体である。固体電解質膜４０は、例えば、ＹＳＺ（８ＹＳＺ）（イットリア安定化ジルコニア）から構成され得る。或いは、ＬＳＧＭ（ランタンガレート）から構成されてもよい。固体電解質膜４０の厚さは、３〜５０μｍである。
【００３８】
即ち、燃料極２０がそれぞれの凹部１２に埋設された状態の支持基板１０における長手方向に延びる外周面の全面は、インターコネクタ３０と固体電解質膜４０とからなる緻密層により覆われている。この緻密層は、緻密層の内側の空間を流れる燃料ガスと緻密層の外側の空間を流れる空気との混合を防止するガスシール機能を発揮する。
【００３９】
なお、図２に示すように、本例では、固体電解質膜４０が、燃料極２０の上面、インターコネクタ３０の上面における長手方向の両側端部、及び支持基板１０の主面を覆っている。ここで、上述したように、燃料極２０の上面とインターコネクタ３０の上面と支持基板１０の主面との間で段差が形成されていない。従って、固体電解質膜４０が平坦化されている。この結果、固体電解質膜４０に段差が形成される場合に比して、応力集中に起因する固体電解質膜４０でのクラックの発生が抑制され得、固体電解質膜４０が有するガスシール機能の低下が抑制され得る。
【００４０】
固体電解質膜４０における各燃料極活性部２２と接している箇所の上面には、反応防止膜５０を介して空気極６０が形成されている。反応防止膜５０は、緻密な材料からなる焼成体であり、空気極６０は、電子伝導性を有する多孔質の材料からなる焼成体である。反応防止膜５０及び空気極６０を上方からみた形状は、燃料極活性部２２と略同一の長方形である。
【００４１】
反応防止膜５０は、例えば、ＧＤＣ＝（Ｃｅ，Ｇｄ）Ｏ２（ガドリニウムドープセリア）から構成され得る。反応防止膜５０の厚さは、３〜５０μｍである。空気極６０は、例えば、ＬＳＣＦ＝（Ｌａ，Ｓｒ）（Ｃｏ，Ｆｅ）Ｏ３（ランタンストロンチウムコバルトフェライト）から構成され得る。或いは、ＬＳＦ＝（Ｌａ，Ｓｒ）ＦｅＯ３（ランタンストロンチウムフェライト）、ＬＮＦ＝Ｌａ（Ｎｉ，Ｆｅ）Ｏ３（ランタンニッケルフェライト）、ＬＳＣ＝（Ｌａ，Ｓｒ）ＣｏＯ３（ランタンストロンチウムコバルタイト）等から構成されてもよい。また、空気極６０は、ＬＳＣＦからなる第１層（内側層）とＬＳＣからなる第２層（外側層）との２層によって構成されてもよい。空気極６０の厚さは、１０〜１００μｍである。
【００４２】
なお、反応防止膜５０が介装されるのは、ＳＯＦＣ作製時又は作動中のＳＯＦＣ内において固体電解質膜４０内のＹＳＺと空気極６０内のＳｒとが反応して固体電解質膜４０と空気極６０との界面に電気抵抗が大きい反応層が形成される現象の発生を抑制するためである。
【００４３】
ここで、燃料極２０と、固体電解質膜４０と、反応防止膜５０と、空気極６０とが積層されてなる積層体が、「発電素子部Ａ」に対応する（図２を参照）。即ち、支持基板１０の上面には、複数（本例では、４つ）の発電素子部Ａが、長手方向において所定の間隔をおいて配置されている。
【００４４】
各組の隣り合う発電素子部Ａ，Ａについて、一方の（図２では、左側の）発電素子部Ａの空気極６０と、他方の（図２では、右側の）発電素子部Ａのインターコネクタ３０とを跨ぐように、空気極６０、固体電解質膜４０、及び、インターコネクタ３０の上面に、空気極集電膜７０が形成されている。空気極集電膜７０は、電子伝導性を有する多孔質の材料からなる焼成体である。空気極集電膜７０を上方からみた形状は、長方形である。
【００４５】
空気極集電膜７０は、例えば、ＬＳＣＦ＝（Ｌａ，Ｓｒ）（Ｃｏ，Ｆｅ）Ｏ３（ランタンストロンチウムコバルトフェライト）から構成され得る。或いは、ＬＳＣ＝（Ｌａ，Ｓｒ）ＣｏＯ３（ランタンストロンチウムコバルタイト）から構成されてもよい。或いは、Ａｇ（銀）、Ａｇ−Ｐｄ（銀パラジウム合金）から構成されてもよい。空気極集電膜７０の厚さは、５０〜５００μｍである。
【００４６】
このように各空気極集電膜７０が形成されることにより、各組の隣り合う発電素子部Ａ，Ａについて、一方の（図２では、左側の）発電素子部Ａの空気極６０と、他方の（図２では、右側の）発電素子部Ａの燃料極２０（特に、燃料極集電部２１）とが、電子伝導性を有する「空気極集電膜７０及びインターコネクタ３０」を介して電気的に接続される。この結果、支持基板１０の上面に配置されている複数（本例では、４つ）の発電素子部Ａが電気的に直列に接続される。ここで、電子伝導性を有する「空気極集電膜７０及びインターコネクタ３０」が、前記「電気的接続部」に対応する。
【００４７】
なお、インターコネクタ３０は、前記「電気的接続部」における前記「緻密な材料で構成された第１部分」に対応し、気孔率は１０％以下である。空気極集電膜７０は、前記「電気的接続部」における前記「多孔質の材料で構成された第２部分」に対応し、気孔率は２０〜６０％である。
【００４８】
以上、説明した図１に示す「横縞型」のセル１００に対して、図４に示すように、支持基板１０の燃料ガス流路１１内に燃料ガス（水素ガス等）を流すとともに、支持基板１０の上下面（特に、各空気極集電膜７０）を「酸素を含むガス」（空気等）に曝す（或いは、支持基板１０の上下面に沿って酸素を含むガスを流す）ことにより、固体電解質膜４０の両側面間に生じる酸素分圧差によって起電力が発生する。更に、この構造体を外部の負荷に接続すると、下記（１）、（２）式に示す化学反応が起こり、電流が流れる(発電状態)。
（１／２）・Ｏ２＋２ｅ−→Ｏ２−    （於：空気極６０）  …（１）
Ｈ２＋Ｏ２−→Ｈ２Ｏ＋２ｅ−        （於：燃料極２０）  …（２）
【００４９】
発電状態においては、図５に示すように、各組の隣り合う発電素子部Ａ，Ａについて、電流が、矢印で示すように流れる。この結果、図４に示すように、このセル１００全体から（具体的には、図４において最も手前側の発電素子部Ａのインターコネクタ３０と最も奥側の発電素子部Ａの空気極６０とを介して）電力が取り出される。
【００５０】
（製造方法）
次に、図１に示した「横縞型」のセル１００の製造方法の一例について図６〜図１４を参照しながら簡単に説明する。図６〜図１４において、各部材の符号の末尾の「ｇ」は、その部材が「焼成前」であることを表す。
【００５１】
先ず、図６に示す形状を有する支持基板の成形体１０ｇが作製される。この支持基板の成形体１０ｇは、例えば、支持基板１０の材料（例えば、ＣＳＺ）の粉末にバインダー等が添加されて得られるスラリーを用いて、押し出し成形、切削等の手法を利用して作製され得る。以下、図６に示す７−７線に対応する部分断面を表す図７〜図１４を参照しながら説明を続ける。
【００５２】
図７に示すように、支持基板の成形体１０ｇが作製されると、次に、図８に示すように、支持基板の成形体１０ｇの上下面に形成された各凹部に、燃料極集電部の成形体２１ｇがそれぞれ埋設・形成される。次いで、図９に示すように、各燃料極集電部の成形体２１ｇの外側面に形成された各凹部に、燃料極活性部の成形体２２ｇがそれぞれ埋設・形成される。各燃料極集電部の成形体２１ｇ、及び各燃料極活性部２２ｇは、例えば、燃料極２０の材料（例えば、ＮｉとＹＳＺ）の粉末にバインダー等が添加されて得られるスラリーを用いて、印刷法等を利用して埋設・形成される。
【００５３】
続いて、図１０に示すように、各燃料極集電部の成形体２１ｇの外側面における「燃料極活性部の成形体２２ｇが埋設された部分を除いた部分」に形成された各凹部に、インターコネクタの成形体３０ｇがそれぞれ埋設・形成される。各インターコネクタの成形体３０ｇは、例えば、インターコネクタ３０の材料（例えば、ＬａＣｒＯ３）の粉末にバインダー等が添加されて得られるスラリーを用いて、印刷法等を利用して埋設・形成される。
【００５４】
次に、図１１に示すように、複数の燃料極の成形体（２１ｇ＋２２ｇ）及び複数のインターコネクタの成形体３０ｇがそれぞれ埋設・形成された状態の支持基板の成形体１０ｇにおける長手方向に延びる外周面において複数のインターコネクタの成形体３０ｇが形成されたそれぞれの部分の長手方向中央部を除いた全面に、固体電解質膜の成形膜４０ｇが形成される。固体電解質膜の成形膜４０ｇは、例えば、固体電解質膜４０の材料（例えば、ＹＳＺ）の粉末にバインダー等が添加されて得られるスラリーを用いて、印刷法、ディッピング法等を利用して形成される。
【００５５】
次に、図１２に示すように、固体電解質膜の成形体４０ｇにおける各燃料極の成形体２２ｇと接している箇所の外側面に、反応防止膜の成形膜５０ｇが形成される。各反応防止膜の成形膜５０ｇは、例えば、反応防止膜５０の材料（例えば、ＧＤＣ）の粉末にバインダー等が添加されて得られるスラリーを用いて、印刷法等を利用して形成される。
【００５６】
そして、このように種々の成形膜が形成された状態の支持基板の成形体１０ｇが、空気中にて１５００℃で３時間焼成される。これにより、図１に示したセル１００において空気極６０及び空気極集電膜７０が形成されていない状態の構造体が得られる。
【００５７】
次に、図１３に示すように、各反応防止膜５０の外側面に、空気極の成形膜６０ｇが形成される。各空気極の成形膜６０ｇは、例えば、空気極６０の材料（例えば、ＬＳＣＦ）の粉末にバインダー等が添加されて得られるスラリーを用いて、印刷法等を利用して形成される。
【００５８】
次に、図１４に示すように、各組の隣り合う発電素子部について、一方の発電素子部の空気極の成形膜６０ｇと、他方の発電素子部のインターコネクタ３０とを跨ぐように、空気極の成形膜６０ｇ、固体電解質膜４０、及び、インターコネクタ３０の外側面に、空気極集電膜の成形膜７０ｇが形成される。各空気極集電膜の成形膜７０ｇは、例えば、空気極集電膜７０の材料（例えば、ＬＳＣＦ）の粉末にバインダー等が添加されて得られるスラリーを用いて、印刷法等を利用して形成される。
【００５９】
そして、このように成形膜６０ｇ、７０ｇが形成された状態の支持基板１０が、空気中にて１０５０℃で３時間焼成される。これにより、図１に示したセル１００が得られる。なお、この時点では、酸素含有雰囲気での焼成により、燃料極２０中のＮｉ成分が、ＮｉＯとなっている。従って、燃料極２０の導電性を獲得するため、その後、支持基板１０側から還元性の燃料ガスが流され、ＮｉＯが８００〜１０００℃で１〜１０時間に亘って還元される（上述した還元処理）。なお、この還元処理は発電時に行われてもよい。以上、図１に示したセル１００の製造方法の一例について説明した。
【００６０】
（スタック構造体の全体構成の一例）
次に、上述したセル１００を用いた本発明の実施形態に係る固体酸化物形燃料電池（ＳＯＦＣ）のスタック構造体について説明する。図１５に示すように、このスタック構造体は、多数のセル１００と、多数のセル１００のそれぞれに燃料ガスを供給するための燃料ガスのマニホールド２００と、を備えている。マニホールド２００の全体は、ステンレス鋼等の材料で構成されている。マニホールド２００は、内部空間（直方体状の空間）を備えた、長手方向（ｚ軸方向）を有する直方体状の筐体である。
【００６１】
マニホールド２００の上壁（天板、換言すれば、ガスタンクの天板（平板））は、多数のセル１００を支持するための支持板２１０を兼ねている。また、マニホールド２００には、外部からマニホールド２００の内部空間に燃料ガスを導入するための導入通路２２０（前記「導入部」に対応）が、支持板２１０上にて、マニホールド２００の長手方向（ｚ軸方向）の一方側（ｚ軸正方向側）の端部に設けられている。導入通路２２０とマニホールド２００の内部空間とは連通している。
【００６２】
各セル１００が支持板２１０（＝マニホールド２００の上壁）から上方（ｘ軸正方向）に向けてそれぞれ突出するように、且つ、複数のセル１００がマニホールド２００の長手方向（ｚ軸方向）に沿ってスタック状に整列するように、各セル１００の長手方向（ｘ軸方向）における燃料ガス流入側の端部が、支持板２１０にて接合・支持されている。マニホールド２００の内部空間と、複数のセル１００の燃料ガス流路１１のそれぞれとは連通している。各セル１００の長手方向（ｘ軸方向）における燃料ガス排出側の端部は、自由端となっている。従って、このスタック構造は、「片持ちスタック構造」と表現することができる。
【００６３】
図１６に示すように、支持板２１０（＝マニホールド２００の上壁）の表面には、マニホールド２００の内部空間と連通する多数の挿入孔２１１（貫通孔）が形成されている。各挿入孔２１１には、対応するセル１００の燃料ガス流入側の端部がそれぞれ挿入される。
【００６４】
図１７に示すように、マニホールド２００の内部空間には、触媒部材２３０が配置されている。この例では、触媒部材２３０が、マニホールド２００の内部空間の全域に亘って配置されている。触媒部材２３０は、「遷移金属酸化物又は遷移金属の材料からなるメッシュ構造」を有し得る。或いは、触媒部材２３０は、「支持基板１０より気孔率が大きい多孔質の担体」と、「担体の内部に担持された遷移金属酸化物又は遷移金属の多数の粉末」と、で構成され得る。担体を構成する材料としては、耐熱性に優れたジルコニア（ＺｒＯ２）を含む材料が好適である。「遷移金属」としては、Ｎｉ、Ｆｅ、Ｃｕ等が挙げられる。
【００６５】
担体の気孔率は、６０〜９０％である。このように、担体の気孔率が十分に大きいので、外力による担体の弾性変形が容易となる。換言すれば、担体全体を弾性体と考えた場合の担体の弾性係数が小さくなる。従って、触媒部材２３０が挿入・配置される空間（本例では、マニホールド２００の内部空間）に対して担体を大きめに作製した場合において、担体（従って、触媒部材２３０）を前記空間に挿入・配置する作業がし易くなる。加えて、担体の気孔率が十分に大きいことによって、担体を通過するガスの圧力損失を小さくできる。この担体は、上述した三次元網目構造を有し得る。
【００６６】
図１８に示すように、各挿入孔２１１の形状は、長さＬ４、幅Ｌ５の長円形状（Ｌ４＞Ｌ５）を呈し、線対称に関する対称軸の方向（第３長手方向、ｙ軸方向）を有する。
【００６７】
挿入孔２１１の長さＬ４は、セル１００の長手方向の端面の長さＬ２（図１を参照）より０．２〜３ｍｍ大きい。同様に、挿入孔２１１の幅Ｌ５は、セル１００の長手方向の端面の幅Ｌ３（図１を参照）より０．２〜３ｍｍ大きい。即ち、図１９、２０に示すように、セル１００の長手方向の端面の長さ方向が挿入孔２１１の対称軸の方向（挿入孔２１１の長さ方向）に沿うように、セル１００の燃料ガス流入側端部が挿入孔２１１に挿入された状態では、挿入孔２１１の内壁とセル１００の同端部の外壁との間に隙間が形成される。換言すれば、セル１００の燃料ガス流入側端部が挿入孔２１１に遊嵌される。なお、図１９、図２０（特に、図２０）では、前記隙間が誇張して描かれている。
【００６８】
図１９、図２０に示すように、挿入孔２１１とセル１００の燃料ガス流入側端部との接合部のそれぞれにおいて、固化された接合材３００が前記隙間に充填されるように設けられている。これにより、各挿入孔２１１と対応するセル１００の同端部とがそれぞれ接合・固定されている。図１９に示すように、各セル１００の燃料ガス流路１１の燃料ガス流入側の端部は、マニホールド２００の内部空間と連通している。
【００６９】
また、図１９に示すように、隣接するセル１００、１００の間には、隣接するセル１００、１００の間（より詳細には、一方のセル１００の燃料極２０と他方のセル１００の空気極６０）を電気的に直列に接続するための集電部材４００が介在している。集電部材４００は、例えば、金属メッシュ等で構成される。また、各セル１００について表側と裏側とを電気的に直列に接続するための集電部材５００も設けられている。集電部材５００は、例えば、金属板等で構成される。
【００７０】
接合材３００は、結晶化ガラスで構成される。結晶化ガラスとしては、例えば、ＳｉＯ２−Ｂ２Ｏ３系、ＳｉＯ２−ＣａＯ系、ＭｇＯ−Ｂ２Ｏ３系が採用され得るが、ＳｉＯ２−ＭｇＯ系のものが最も好ましい。なお、本明細書では、結晶化ガラスとは、全体積に対する「結晶相が占める体積」（結晶化度）の割合が６０％以上であり、全体積に対する「非晶質相及び不純物が占める体積」の割合が４０％未満のガラス（セラミックス）を指す。
【００７１】
以上、説明した燃料電池の片持ちスタック構造を稼働させる際には、図２１に示すように、高温（例えば、６００〜８００℃）の燃料ガス（改質後のガス。水素等）及び「酸素を含むガス（空気等）」を流通させる。導入通路２２０から導入された燃料ガスは、マニホールド２００の内部空間へと移動し、その後、各挿入孔２１１を介して対応するセル１００の燃料ガス流路１１にそれぞれ導入される。各ガス流路１１を通過した燃料ガスは、その後、各ガス流路１１の他端（自由端）から外部に排出される。空気は、スタック構造の内部における隣接するセル１００間の隙間に沿って、セル１００の幅方向（ｙ軸方向）に流される。
【００７２】
上述した片持ちスタック構造は、例えば、以下の手順で組み立てられる。先ず、必要な枚数の完成したセル１００、完成したマニホールド２００、及び、完成した触媒部材２３０が準備される。この段階で、マニホールド２００の内部空間の内部に触媒部材２３０が挿入・配置される。
【００７３】
次いで、所定の治具等を用いて、複数のセル１００がスタック状に整列・固定される。次に、複数のセル１００がスタック状に整列・固定された状態が維持されながら、複数のセル１００のそれぞれの燃料ガス流入側の端部が、支持板２１０の対応する挿入孔２１１に一度に挿入される。次いで、接合材３００用の非晶質材料（非晶質ガラス）のペーストが、挿入孔２１１とセル１００の同端部との接合部のそれぞれの隙間に充填される。その際、図１９に示すように、ペーストが支持板２１０の表面から上方に向けてはみ出す程度まで前記接合部に供給されてもよい。
【００７４】
次に、上記のように充填された非晶質材料ペーストに熱処理（結晶化処理）が加えられる。この熱処理によって非晶質材料の温度がその結晶化温度まで到達すると、結晶化温度下にて、材料の内部で結晶相が生成されて、結晶化が進行していく。この結果、非晶質材料が固化・セラミックス化されて、結晶化ガラスとなる。これにより、結晶化ガラスで構成される接合材３００が機能を発揮し、各セル１００の燃料ガス流入側の端部が対応する挿入孔２１１にそれぞれ接合・固定される。換言すれば、各セル１００の同端部が接合材３００を用いて支持板２１０にそれぞれ接合・支持される。その後、前記所定の治具が複数のセル１００から取り外されて、上述した片持ちスタック構造体が完成する。
【００７５】
（作用・効果）
以上、上記実施形態に係るスタック構造体によれば、マニホールド２００の内部空間に触媒部材２３０が挿入・配置されている（図１７、図１９を参照）。触媒部材２３０は、「遷移金属酸化物又は遷移金属」を含む。換言すれば、マニホールド２００の内部空間を通過する燃料ガスは、触媒部材２３０の「遷移金属酸化物又は遷移金属」と接触する。従って、燃料ガス（改質前の残存ガス成分を含む）がマニホールド２００の内部空間を通過する際（従って、支持基板１０の燃料ガス流路１１に導入される前の段階で）、触媒部材２３０の「遷移金属酸化物又は遷移金属」による触媒作用によって、燃料ガス中の改質前の残存ガス成分の改質を促すことができる。この結果、燃料ガス中の改質前の残存ガス成分の改質を促すために支持基板１０を構成する多孔質材料に含めるべき「遷移金属酸化物又は遷移金属」の割合を少なくすることができる。例えば、上記実施形態では、支持基板１０を構成する多孔質材料に含まれる「遷移金属酸化物又は遷移金属」の割合を１０ｍｏｌ％以下とすることができる。
【００７６】
また、一般に、セル１００の支持基板１０の燃料ガス流路１１、及び、マニホールド２００の導入通路２２０と比べて、マニホールド２００の内部空間では、燃料ガスの流路面積が十分に大きい。従って、マニホールド２００の内部空間に触媒部材２３０が配置されても、流路内にて燃料ガスが実際に通過し得る面積が極めて小さくなることはない。この結果、マニホールド２００の内部空間における燃料ガスの圧力損失が大きくなり難い。即ち、上記実施形態によれば、触媒部材が「導入通路２２０の内部」又は「各セル２００の支持基板１０の燃料ガス流路１１における燃料ガス流入側の端部」に配置される態様と比べて、燃料ガスの圧力損失が小さくなる。この結果、燃料ガスをマニホールド２００の導入通路２２０に供給する装置の負荷が小さくなり、エネルギー効率が高くなる。
【００７７】
以上、本発明の実施形態によれば、支持基板を構成する多孔質材料に含まれる「遷移金属酸化物又は遷移金属」の割合を少なくしつつ、燃料ガスが燃料極に供給される段階までに燃料ガス中に含まれる改質前の残存ガス成分を十分に改質するとともに、燃料ガスの圧力損失が大きくなり難くなる。
【００７８】
本発明は上記実施形態に限定されることはなく、本発明の範囲内において種々の変形例を採用することができる。例えば、上記実施形態では、触媒部材２３０が、マニホールド２００の内部空間の全域に亘って配置されている（図１７を参照）が、図２２に示すように、マニホールド２００の内部空間における「複数のセル１００のうち最も導入通路２２０に近い端部セルに対してｚ軸正方向側の領域」においてのみ配置されてもよい。これによれば、触媒部材２３０がマニホールド２００の内部空間の全域に亘って配置される場合（図１７を参照）と比べて、マニホールド２００の内部空間における燃料ガスの圧力損失をより一層小さくすることができる。
【００７９】
また、図２３に示すように、触媒部材２３０が、マニホールド２００の内部空間における上下方向（ｘ軸方向）の途中の位置（例えば、上下方向の中央位置）より下側の領域においてのみ配置されることが好適である。これによれば、燃料ガスが「マニホールド２００の導入通路２２０」→「マニホールド２００の内部空間」→「それぞれの燃料電池セル１００の燃料ガス流路１１」へと順に流れる通路を確実に確保できる。従って、「触媒部材２３０を配置したことに起因する、マニホールド２００の内部空間における燃料ガスの圧力損失の増大」を抑制できる。加えて、図２３に示す態様では、触媒部材２３０を「遷移金属酸化物又は遷移金属の材料からなるバルク体」で構成することも可能となる。
【００８０】
また、上記実施形態では、支持基板１０の表裏両面のそれぞれに「燃料極、固体電解質、及び空気極がこの順に積層されてなる発電素子部」が複数設けられ且つ隣り合う発電素子部の間が電気的に接続された所謂「横縞型」のセルが採用されているが、支持基板１０の表面に発電素子部が１つのみ設けられたセルが複数枚積層された所謂「縦縞型」の構成が採用されてもよい。
【００８１】
また、上記実施形態では、支持基板１０の表裏の一方の面のみに１つ又は複数の発電素子部が設けられていてもよい。また、上記実施形態では、セル（支持基板）が平板状を呈しているが、セル（支持基板）が円筒状を呈していてもよい。
【００８２】
また、上記実施形態のセルでは、支持板２１０に形成された１つの挿入孔２１１に１つのセル１００の端部が挿入されているが、支持板に形成された１つの挿入孔に２つ以上のセル１００の端部が挿入されていてもよい。更には、支持板２１０に形成された１つの（唯一の）挿入孔に複数のセル１００の端部の全てが挿入されていてもよい。
【００８３】
また、上記実施形態では、マニホールド２００の上壁（天板）が多数のセル１００を支持するための支持板２１０を兼ねているが（即ち、支持板２１０がマニホールド２００と一体で構成されているが）、マニホールド２００の内部空間と複数のセル１００のガス流路１１とが連通する限りにおいて、支持板２１０がマニホールド２００とは別体で構成されていてもよい。
【符号の説明】
【００８４】
１０…支持基板、１１…燃料ガス流路、２０…燃料極、４０…固体電解質、６０…空気極、１００…セル、２００…マニホールド、２１０…支持板、２１１…挿入孔、２３０…触媒部材、３００…接合材、Ａ…発電素子部
【図１】
2016039049.tif 000003
【図２】
2016039049.tif 000004
【図３】
2016039049.tif 000005
【図４】
2016039049.tif 000006
【図５】
2016039049.tif 000007
【図６】
2016039049.tif 000008
【図７】
2016039049.tif 000009
【図８】
2016039049.tif 000010
【図９】
2016039049.tif 000011
【図１０】
2016039049.tif 000012
【図１１】
2016039049.tif 000013
【図１２】
2016039049.tif 000014
【図１３】
2016039049.tif 000015
【図１４】
2016039049.tif 000016
【図１６】
2016039049.tif 000017
【図１７】
2016039049.tif 000018
【図１８】
2016039049.tif 000019
【図１９】
2016039049.tif 000020
【図２０】
2016039049.tif 000021
【図２２】
2016039049.tif 000022
【図２３】
2016039049.tif 000023
【図１５】
2016039049.tif 000024
【図２１】
2016039049.tif 000025